(57)【特許請求の範囲】
【請求項１】
フィルムの幅方向の中心Ａ１における厚さをＴ１（μｍ）とし、フィルムの幅方向の特定の点Ａ２における厚さをＴ２（μｍ）とするとき、Ｔ１およびＴ２が下記式（１）の関係を満足し、Ａ１とフィルムの幅方向の端Ｅ１との間を７５：２５に内分する点Ａ３におけるフィルムの厚さをＴ３（μｍ）とするとき、Ｔ１およびＴ３が下記式（２）の関係を満足し、Ｔ１、Ｔ２およびＴ３が下記式（３）の関係を満足し、且つＴ１が下記式（５）を満足するエチレン含有量２５〜４５モル％、ビニルエステル成分のケン化度９８モル％以上のエチレン−ビニルアルコール共重合体からなる含水率が１〜２０重量％のフィルムを、
６０〜１６０℃の加熱延伸温度において、縦方向が２．５〜４．５倍、横方向が２．５〜４．５倍であり、かつ面延伸倍率が７〜１５倍となる延伸倍率で二軸延伸することを特徴とする、エチレン−ビニルアルコール共重合体からなる二軸延伸フィルムの製造方法。
０．１  ≦  （Ｔ２−Ｔ１）／Ｔ１  ≦  ０．５      （１）
０．００６  ≦  （Ｔ３−Ｔ１）／Ｔ１  ≦  ０．３      （２）
０．１  ≦  （Ｔ２−Ｔ３）／Ｔ１  ≦  ０．５      （３）
５０  ≦          Ｔ１          ≦  ３００      （５）
ただし点Ａ２は、フィルムの幅方向の中心Ａ１とフィルムの幅方向の端Ｅ１との間を９５：５に内分する点をＥ２とし、Ａ１とＥ１との間を７５：２５に内分する点をＡ３とするとき、Ｅ２とＡ３との間において最大のフィルム厚さを有する点である。
【請求項２】
前記点Ａ２を含む領域を保持して延伸する、請求項１に記載のエチレン−ビニルアルコール共重合体からなる二軸延伸フィルムの製造方法。
【発明の詳細な説明】
【０００１】
【発明の属する技術分野】
本発明は、フィルム全幅にわたって表面外観が平滑で奇麗なエチレン−ビニルアルコール共重合体（以下、「ＥＶＯＨ」と記す）からなるフィルムに関する。
【０００２】
【従来の技術】
ＥＶＯＨは、ガスバリア性に優れた材料として広く用いられている。特に、ポリオレフィン系樹脂に代表される耐湿性、機械的特性等に優れた熱可塑性樹脂との積層体は物性のバランスが良好であるので、袋、チューブ、カップ、パウチ等の形態で、食品、化粧品、医化学薬品、トイレタリー等の種々の分野で広く使用されている。中でも、ＥＶＯＨからなる二軸延伸フィルム（以下、「ＥＶＯＨ二軸延伸フィルム」と記す）は、延伸していないフィルムよりもガスバリア性、機械的特性等が優れているため、その需要が急速に増大しつつあり、生産性の向上が求められている。
【０００３】
【発明が解決しようとする課題】
しかしながら、ＥＶＯＨ二軸延伸フィルムを得るために、全幅にわたって一定の厚さを持つフィルムを延伸しようとすると、特にフィルムの端部において厚さムラが顕著となり、極端な場合は延伸工程でフィルムが破断する。また、破断に至らない場合であっても、厚さムラが発生した部分は商品価値がないので切り取らざるを得ず、フィルム収率が低下する。
しかして、本発明の目的は、連続製造時の延伸工程におけるフィルムの破断の発生する頻度が小さく、同時に、実用的な有効幅が最大限に確保されたＥＶＯＨ二軸延伸フィルムを提供することにある。
【０００４】
【課題を解決するための手段】
本発明者は、このような状況に鑑み鋭意検討した結果、フィルムの幅方向の特定の厚さ分布を有するＥＶＯＨからなるフィルム（以下、「ＥＶＯＨフィルム」と記す）を原料として使用することが重要であることを見出し、本発明に到達した。
【０００９】
すなわち本発明は、フィルムの幅方向の中心Ａ１における厚さをＴ１（μｍ）とし、フィルムの幅方向の特定の点Ａ２における厚さをＴ２（μｍ）とするとき、Ｔ１およびＴ２が下記式（１）の関係を満足し、Ａ１とフィルムの幅方向の端Ｅ１との間を７５：２５に内分する点Ａ３におけるフィルムの厚さをＴ３（μｍ）とするとき、Ｔ１およびＴ３が下記式（２）の関係を満足し、Ｔ１、Ｔ２およびＴ３が下記式（３）の関係を満足し、且つＴ１が下記式（５）を満足するエチレン含有量２５〜４５モル％、ビニルエステル成分のケン化度９８モル％以上のＥＶＯＨからなる含水率が１〜２０重量％のＥＶＯＨフィルムを、６０〜１６０℃の加熱延伸温度において、縦方向が２．５〜４．５倍、横方向が２．５〜４．５倍であり、かつ面延伸倍率が７〜１５倍となる延伸倍率で二軸延伸することを特徴とする、ＥＶＯＨ二軸延伸フィルムの製造方法に関する。この製造方法において、前記点Ａ２を含む領域を保持して延伸することが好ましい。
０．１  ≦  （Ｔ２−Ｔ１）／Ｔ１  ≦  ０．５      （１）
０．００６  ≦  （Ｔ３−Ｔ１）／Ｔ１  ≦  ０．３      （２）
０．１  ≦  （Ｔ２−Ｔ３）／Ｔ１  ≦  ０．５      （３）
５０  ≦          Ｔ１          ≦  ３００      （５）
ただし点Ａ２は、フィルムの幅方向の中心Ａ１とフィルムの幅方向の端Ｅ１との間を９５：５に内分する点をＥ２とし、Ａ１とＥ１との間を７５：２５に内分する点をＡ３とするとき、Ｅ２とＡ３との間において最大のフィルム厚さを有する点である。
【００１１】
【発明の実施の形態】
以下に、本発明を詳細に説明する。
本発明において、フィルムの原料であるＥＶＯＨは、エチレンとビニルエステルからなる共重合体を、アルカリ触媒等を用いてケン化することにより得ることができる。ビニルエステルとしては酢酸ビニルが代表的なものとして挙げられるが、その他の脂肪酸ビニルエステル（プロピオン酸ビニル、ピバリン酸ビニル等）も使用できる。
【００１２】
ＥＶＯＨのエチレン含有量は、フィルム製造時の製膜性、フィルムとしたときのガスバリア性等を考慮して、１５〜７０モル％であることが好ましく、２０〜５０モル％がより好ましく、２５〜４５モル％がさらにより好ましい。
【００１３】
ＥＶＯＨには、本発明の目的が阻害されない範囲で他の単量体を少量共重合することもできる。共重合できる単量体の例としては、プロピレン、１−ブテン、イソブテン、４−メチル−１−ペンテン、１−ヘキセン、１−オクテン等のα−オレフィン；イタコン酸、メタクリル酸、アクリル酸、マレイン酸等の不飽和カルボン酸、その塩、その部分または完全エステル、そのニトリル、そのアミド、その無水物；ビニルトリメトキシシラン等のビニルシラン系化合物；不飽和スルホン酸またはその塩；アルキルチオール類；ビニルピロリドン類等が挙げられる。
【００１４】
ＥＶＯＨのビニルエステル成分のケン化度は、フィルム製造時のＥＶＯＨの熱安定性、フィルムとしたときの高湿度下におけるガスバリア性等を考慮して、８０モル％以上であることが好ましく、９０モル％以上がより好ましく、９５モル％以上がさらにより好ましく、９８モル％以上が最も好ましい。
【００１５】
ＥＶＯＨとして２種類以上のＥＶＯＨを配合して用いることもできる。この場合、各々のＥＶＯＨのエチレン含有量およびケン化度に配合重量比を加味して算出される平均値を、ＥＶＯＨのエチレン含有量およびケン化度とする。さらに、本発明の目的が阻外されない範囲で熱安定剤、紫外線吸収剤、酸化防止剤、着色剤、フィラー、他の樹脂（ポリアミド、ポリオレフィン等）をＥＶＯＨにブレンドすることもできる。また、ＥＶＯＨの融点としては、１４０〜２００℃の範囲が好ましい。
【００１６】
本発明のＥＶＯＨフィルムを、図１を用いて説明する。
本発明のＥＶＯＨフィルムは、フィルムの幅方向の中心Ａ１（図１中の１）における厚さをＴ１（μｍ、図１中の６）とし、フィルムの幅方向の特定の点Ａ２（図１中の５）における厚さをＴ２（μｍ、図１中の７）とするとき、Ｔ１およびＴ２が下記式（１）の関係を満足することを特徴とする。
０．１  ≦  （Ｔ２−Ｔ１）／Ｔ１  ≦  ０．５      （１）
ただし点Ａ２は、フィルムの幅方向の中心Ａ１とフィルムの幅方向の端Ｅ１（図１中の２）との間を９５：５に内分する点をＥ２（図１中の３）とし、Ａ１とＥ１との間を７５：２５に内分する点をＡ３（図１中の４）とするとき、Ｅ２とＡ３との間において最大のフィルム厚さを有する点である。
【００１７】
前記Ａ２はフィルムの端部に近く、フィルムの二軸延伸においては、通常Ａ２を含む領域（以下、「保持領域」と記す）がチャック等により保持されて延伸される。上記式（１）は、本発明のＥＶＯＨフィルムにおいて、該保持領域における最大厚さＴ２がフィルムの幅方向の中心における厚さＴ１よりも特定量大きいことを表している。（Ｔ２−Ｔ１）／Ｔ１は、好ましくは０．１２以上０．４以下である。（Ｔ２−Ｔ１）／Ｔ１が０．１未満である場合、延伸工程における破断の頻度が増加する。また、（Ｔ２−Ｔ１）／Ｔ１が０．５を超える場合、延伸後のフィルムに厚い部分が残り、その結果切り取るフィルムの量が増加して二軸延伸フィルムの収率が低下する。
【００１８】
本発明のＥＶＯＨフィルムにおいて、前記Ａ３におけるフィルムの厚さをＴ３（μｍ、図１中の８）とするとき、前記Ｔ１およびＴ３が下記式（２）の関係を満足することが好ましい。また、前記Ｔ１、Ｔ２およびＴ３が下記式（３）の関係を満足することが好ましい。
０．００６  ≦  （Ｔ３−Ｔ１）／Ｔ１  ≦  ０．３      （２）
０．１  ≦  （Ｔ２−Ｔ３）／Ｔ１  ≦  ０．５      （３）
【００１９】
上記式（２）は、本発明のＥＶＯＨフィルムにおいて、点Ａ３における厚さＴ３がフィルムの幅方向の中心１における厚さＴ１よりも特定量大きいことを表している。また、上記式（３）は、本発明のＥＶＯＨフィルムにおいて、前記保持領域における最大厚さＴ２が点Ａ３における厚さＴ３よりも特定量大きいことを表している。保持領域に近い点Ａ３における厚さを、上記式（２）および／または（３）を満足するように調節すると、延伸工程における破断の頻度が一段と小さくなり、また、延伸後のフィルムの厚さの均一性が一層高くなって二軸延伸フィルムの収率が増加するという利点がある。（Ｔ３−Ｔ１）／Ｔ１は、好ましくは０．０１以上０．２以下である。また、（Ｔ２−Ｔ３）／Ｔ１は、好ましくは０．１以上０．４以下である。
【００２０】
本発明のＥＶＯＨフィルムにおいて、フィルムの幅方向の中心Ａ１から点Ａ２までの距離をＬ１２（ｍｍ、図１中の９）とするとき、前記Ｔ１およびＬ１２が下記式（４）の関係を満足することが好ましい。
０．０１  ≦      Ｔ１／Ｌ１２      ≦  ０．５      （４）
【００２１】
上記式（４）は、本発明のＥＶＯＨフィルムにおいて、フィルムの中心部分の厚さＴ１とフィルムの幅に関係する距離Ｌ１２とが特定の関係にあることを表している。この関係を満足するフィルムを使用することにより、延伸工程における破断の頻度が小さく、かつ装置に過度の張力を強いることなく、厚さの均一性が高い二軸延伸フィルムを得ることができる。Ｔ１／Ｌ１２は、好ましくは０．１以上０．４５以下である。
【００２２】
また、本発明のＥＶＯＨフィルムにおいて、前記Ｔ１が下記式（５）の関係を満足することが好ましい。さらに、前記Ｌ１２が下記式（６）の関係を満足することが好ましい。
５０  ≦          Ｔ１          ≦  ３００      （５）
３００  ≦        Ｌ１２          ≦  ３０００    （６）
【００２３】
上記式（５）および（６）は、本発明のＥＶＯＨフィルムにおいて、フィルムの中心部分Ａ１における厚さＴ１およびフィルムの幅に関係する距離Ｌ１２が、それぞれ特定の範囲内にあることを表している。フィルムの厚さが薄いほど原料が少なくてすみ、厚いほど延伸工程における破断の頻度が小さくなる。上記式（５）を満足するフィルムは両方の長所を兼備えている。また、フィルムの幅が短いほど延伸が容易であり、長いほど生産性が高くなる。上記式（６）を満足するフィルムは両方の長所を兼備えている。Ｔ１は、好ましくは８０以上２５０以下である。また、Ｌ１２は、好ましくは３２０以上２０００以下である。
【００２４】
本発明のＥＶＯＨフィルムの製造方法としては、特に制限されるものではないが、例えば、前記したようなＥＶＯＨを、スクリュー式押出機によりＴダイで溶融押出して成形し冷却する方法等が挙げられる。成形温度としては、２００〜２８０℃の範囲が好ましい。成形温度が２００℃未満の場合、ＥＶＯＨの溶融流動性が不十分となって成形性が悪化するおそれがある。また、成形温度が２８０℃を超える場合、ＥＶＯＨが熱分解を起こしてフィルムが着色するおそれがある。
【００２５】
このときの冷却温度としては、０〜４０℃の範囲が好ましい。冷却温度を０℃未満とするには専用の設備が必要となり、コスト的に不利となる。また冷却温度が４０℃を超える場合は、冷却時間が長くなって生産性が低下する。
【００２６】
上記したようなＥＶＯＨフィルムの幅方向の厚さ分布は、通常のフィルム製造用の押出成形機に常備されているダイスのリップ開度調整ボルトを用いて容易に制御することができる。
【００２７】
本発明のＥＶＯＨフィルムは、公知の装置を使用して同時二軸延伸または逐次二軸延伸することにより、ＥＶＯＨ二軸延伸フィルムとすることができる。同時二軸延伸の方式としては、特殊なテンターを用いてフィルム端を保持してフィルム幅を広げるとともに隣接するクリップの間隔を広げて縦方向の延伸も同時に行う延伸方式等が、逐次二軸延伸の方式としては、縦延伸後、テンターにより横延伸を行う延伸方式等が通常採用されるが、これらの方法に限定されるものではない。
【００２８】
本発明のＥＶＯＨ二軸延伸フィルムを、図２を用いて説明する。
本発明のＥＶＯＨ二軸延伸フィルムにおいて、フィルムの幅方向の中心Ａ４（図２中の１１）における厚さをＴ４（μｍ、図２中の１４）とし、フィルムの幅方向の特定の点Ａ５（図２中の１３）における厚さをＴ５（μｍ、図２中の１５）とするとき、Ｔ４およびＴ５が下記式（７）の関係を満足することが好ましい。
０．９０  ≦      Ｔ５／Ｔ４        ≦  １．１      （７）
ただし点Ａ５は、二軸延伸フィルムの幅方向の中心Ａ４と二軸延伸フィルムの幅方向の端Ｅ３（図２中の１２）との間を９４：６に内分する点である。
【００２９】
上記式（７）は、本発明のＥＶＯＨ二軸延伸フィルムにおいて、点Ａ５とフィルムの幅方向の中心Ａ４との厚さの比率が、１．０を中心とした特定の範囲内にあることを表している。この比率が上記式（７）を満足する場合、延伸後のフィルムの厚さの均一性が一層高くなって二軸延伸フィルムの収率が増加するという利点がある。Ｔ５／Ｔ４は、好ましくは０．９５以上１．０５以下である。
【００３０】
また、本発明のＥＶＯＨ二軸延伸フィルムにおいて、前記Ｔ４が下記式（８）の関係を満足することが好ましい。
５  ≦          Ｔ４          ≦  ３０        （８）
【００３１】
上記式（８）は、本発明のＥＶＯＨ二軸延伸フィルムにおいて、フィルムの幅方向の中心Ａ４における厚さＴ４が、特定の範囲内にあることを表している。フィルムの厚さが薄いほど原料が少なくてすみ、厚いほど延伸工程における破断の頻度が小さくなる。上記式（８）を満足する二軸延伸フィルムは両方の長所を兼備えている。Ｔ４は、好ましくは７以上２０以下である。
【００３２】
本発明のＥＶＯＨ二軸延伸フィルムの製造方法を説明する。
第一の方法は、前記Ｔ１およびＴ２が下記式（１）の関係を満足するＥＶＯＨフィルムを、二軸延伸することによってＥＶＯＨ二軸延伸フィルムを製造する方法である。
０．１  ≦  （Ｔ２−Ｔ１）／Ｔ１  ≦  ０．５      （１）
【００３３】
（Ｔ２−Ｔ１）／Ｔ１は、好ましくは０．１２以上０．４以下である。（Ｔ２−Ｔ１）／Ｔ１が０．１未満である場合、延伸工程における破断の頻度が増加する。また、（Ｔ２−Ｔ１）／Ｔ１が０．５を超える場合、延伸後のフィルムに厚い部分が残り、その結果切り取るフィルムの幅方向の端部の量が増加して二軸延伸フィルムの収率が低下する。
【００３４】
二軸延伸の方式としては、上記したような同時二軸延伸または逐次二軸延伸の公知の方式が挙げられる。また、延伸方法としては特に制限されるものではないが、少なくとも加熱延伸し、熱処理する工程を含む方法であることが好ましい。
【００３５】
延伸倍率としては、縦方向（ＭＤ方向）が２．５〜４．５倍、横方向（ＴＤ方向）が２．５〜４．５倍、かつ面延伸倍率として７〜１５倍の範囲が好ましく、縦方向が２．５〜３．５倍、横方向が２．５〜３．５倍、かつ面延伸倍率として８〜１２倍がより好ましい。
【００３６】
加熱延伸温度は６０〜１６０℃であることが好ましく、７０〜１４０℃がより好ましい。加熱延伸温度がこの範囲にあるとき、厚みムラが小さく、かつ適度に配向して力学的強度に優れた二軸延伸フィルムが得られる。加熱延伸時間としては、２〜３０秒の範囲が好ましく、３〜１０秒がより好ましい。
【００３７】
このとき、加熱延伸に先立って予備加熱を行うことが生産安定性の観点から好ましい。予備加熱温度としては、６０〜１６０℃が好ましく、７０〜１４０℃がより好ましい。また、予備加熱温度は加熱延伸温度との関係から決定することが好ましい。具体的には、予備加熱温度は加熱延伸温度の±２０℃以内の範囲であることが好ましい。予備加熱時間としては、２〜３０秒の範囲が好ましく、３〜１０秒がより好ましい。
【００３８】
熱処理温度は１５０〜１９０℃であることが好ましく、１５５〜１８５℃がより好ましい。熱処理温度がこの範囲にあるとき、寸法安定性が高く、かつＳ字カールが発生する頻度が小さい二軸延伸フィルムが得られる。熱処理時間としては、２〜３０秒の範囲が好ましく、２〜２０秒の範囲がより好ましい。
【００３９】
また、生産安定性の観点から、延伸前のフィルムに水を含有させることも好ましい。フィルムの含水率としては、１〜３０重量％が好ましく、１〜２０重量％がより好ましい。フィルムの含水率が上記の範囲内にあるとき、延伸工程における破断の頻度が小さく、かつ適度に配向して力学的強度に優れた二軸延伸フィルムが得られる。
【００４０】
上記の二軸延伸フィルムの製造方法において、前記点Ａ２を含む領域をチャック等で保持して延伸することが好ましい。これにより、延伸工程における破断の頻度を一層小さくすることができる。
【００４１】
本発明のＥＶＯＨ二軸延伸フィルムの第二の製造方法は、フィルムを二軸延伸する工程と、二軸延伸フィルムの幅方向の端Ｅ３を含む部分を切り取る工程とを含むＥＶＯＨ二軸延伸フィルムの製造方法であって、切り取る部分の重量がフィルム全体の重量に基いて３０重量％以下であることを特徴とする方法である。
【００４２】
第二の製造方法において、使用されるＥＶＯＨフィルムとしては特に制限はないが、上記したような本発明のＥＶＯＨフィルムが好ましい。また、二軸延伸の方式および延伸方法としては、例えば第一の製造方法の説明で述べたような方式および延伸方法を採用することができる。
【００４３】
第二の製造方法においては、二軸延伸された後のフィルムの幅方向の端Ｅ３を含む部分を切り取る工程が必須である。二軸延伸の際、フィルムの幅方向の端部は延伸されないまま残るので、フィルムの幅方向の端Ｅ３は、フィルムの幅方向の中心Ａ４および点Ａ５に比較すると厚くなる。Ｅ３を含む部分を切り取る工程を設けない場合、厚さムラによりフィルムの商品価値が低下する。
【００４４】
第二の製造方法において、切り取る部分の重量は、フィルム全体の重量に基いて３０重量％以下であることが必要であり、２５重量％以下であることが好ましい。切り取る部分の重量が３０重量％を超える場合、フィルムの生産性が低下する。切り取る部分の重量を上記の範囲とするために、例えば、延伸後のフィルムの厚さの均一性を高くすることによって、切り取らない部分、すなわち製品部分を大きくすること、フィルムの幅方向の端Ｅ３における厚さを小さくすることによって、切り取る部分の重量を小さくすること等の手段が採用される。
【００４５】
フィルムの幅方向の端Ｅ３を含む部分を切り取る方法としては特に制限はなく、ラインに設置されたカッターを使用する方法等が一般的である。切り取る部分の重量を上記の範囲とするために、フィルムの幅方向の端部Ｅ３と点Ａ５との間にカッター等を配置し、Ｅ３を含む部分を切り取ることが好ましい。
【００４６】
上記のような方法によって得られたＥＶＯＨ二軸延伸フィルムは、そのまま単独で使用してもよいし、該二軸延伸フィルムに他の熱可塑性樹脂からなる層を積層して使用してもよい。他の熱可塑性樹脂としては、ポリオレフィン（ポリエチレン、ポリプロピレン、ポリ１−ブテン、ポリ４−メチル−１−ペンテン、エチレン−プロピレン共重合体、エチレンと炭素数が４以上のα−オレフィンとの共重合体、オレフィン類と無水マレイン酸との共重合体、エチレン−酢酸ビニル共重合体、エチレン−アクリル酸エステル共重合体、これらを不飽和カルボン酸またはその誘導体でグラフト変性した変性ポリオレフィン等）、各種ナイロン（ナイロン６、ナイロン６６、ナイロン６／６６共重合体等）、ポリ塩化ビニル、ポリ塩化ビニリデン、ポリエステル、ポリスチレン、ポリアクリロニトリル、ポリウレタン、ポリアセタール、変性ポリビニルアルコール樹脂等が挙げられる。積層方法としては特に制限はないが、押出ラミネート法、ドライラミネート法、溶液コート法等の公知の方法が挙げられる。
【００４７】
本発明のＥＶＯＨ二軸延伸フィルム、および該二軸延伸フィルムに他の熱可塑性樹脂からなる層を積層してなる積層体は、優れたガスバリアー性、形態安定性及び透明性を有するため、食品、化粧品、医化学薬品、トイレタリー等の種々の分野で広く使用される。
【００４８】
【実施例】
以下、実施例等により本発明をさらに具体的に説明するが、本発明はこれにより何ら限定されるものではない。
【００４９】
実施例１
エチレン含有率３２モル％、ケン化度９９．５％、融点１８３℃のＥＶＯＨ樹脂を、２３０℃の温度で溶融させ、Ｔダイから１５℃の冷却面を有するキャスティングロール上に押出すと同時にエアーナイフより空気を風速３０ｍ／秒で吹き付け、ＥＶＯＨフィルムを得た。その後、このフィルムに水を３．０重量％含有させ、図１中の点Ａ２を含む領域をチャックでつかみ、同時二軸延伸機を用いて予熱温度１２０℃、延伸温度１２０℃で縦、横それぞれ３倍に延伸した後、１７０℃で熱処理して、全幅２５００ｍｍのＥＶＯＨ二軸延伸フィルムを得た。延伸前後のフィルムの厚さ分布を示すパラメータを表１に示す。また、二軸延伸フィルムの製造を８時間連続して行った時の破断回数、製品として採用されたフィルム幅、および切り取った不要部分の、フィルム全体に対する重量比率を表２に示す。
【００５０】
実施例２〜４、比較例１〜３
ダイスのリップ開度調整ボルトを調節して、ＥＶＯＨフィルムの各部位の厚みを表１に示すように変更した以外は、実施例１と同様にしてＥＶＯＨ二軸延伸フィルムを得た。延伸前後のフィルムの厚さ分布を示すパラメータを表１に示す。また、二軸延伸フィルムの製造を８時間連続して行った時の破断回数、製品として採用されたフィルム幅、および切り取った不要部分の、フィルム全体に対する重量比率を表２に示す。
【００５１】
【表１】
0004879412.tif 000002
【００５２】
【表２】
0004879412.tif 000003
【００５３】
【発明の効果】
本発明のＥＶＯＨフィルムを二軸延伸することにより、連続製造時の延伸工程におけるフィルムの破断が最小限に抑制され、同時に、実用的な有効幅が最大限に確保されたＥＶＯＨ二軸延伸フィルムを得ることができる。
【図面の簡単な説明】
【図１】本発明のＥＶＯＨフィルムの断面図を模式的に図示したものである。
【図２】本発明のＥＶＯＨ二軸延伸フィルムの断面図を模式的に図示したものである。
【符号の説明】
１．    フィルムの幅方向の中心Ａ１
２．    フィルムの幅方向の端Ｅ１
３．    フィルムの幅方向の中心Ａ１とフィルムの幅方向の端Ｅ１との間を９５：５に内分する点Ｅ２
４．    フィルムの幅方向の中心Ａ１とフィルムの幅方向の端Ｅ１との間を７５：２５に内分する点Ａ３
５．    Ｅ２とＡ３との間において最大のフィルム厚さを有する点Ａ２
６．    フィルムのＡ１における厚さＴ１（μｍ）
７．    フィルムのＡ２における厚さＴ２（μｍ）
８．    フィルムのＡ３における厚さＴ３（μｍ）
９．    フィルムのＡ１からＡ２までの距離Ｌ１２（ｍｍ）
１１．  二軸延伸フィルムの幅方向の中心Ａ４
１２．  二軸延伸フィルムの幅方向の端Ｅ３
１３．  二軸延伸フィルムの幅方向の中心Ａ４と二軸延伸フィルムの幅方向の端Ｅ３との間を９４：６に内分する点Ａ５
１４．  二軸延伸フィルムのＡ４における厚さＴ４（μｍ）
１５．  二軸延伸フィルムのＡ５における厚さＴ５（μｍ）
【図１】
0004879412.tif 000004
【図２】
0004879412.tif 000005